СПОСОБ ПОЛУЧЕНИЯ АБРАЗИВНОГО ИНСТРУМЕНТА ИЗ СВЕРХТВЕРДЫХ МАТЕРИАЛОВ

1. Способ получения абразивного инструмента из сверхтвердых материалов, характеризующийся тем, что на поверхность подложки наносят частицы сверхтвердых материалов и композиционный припой, содержащий легкоплавкую матрицу, тугоплавкий наполнитель и связующее вещество, и отжигают подложку с нанесенными на нее частицами сверхтвердых материалов и композиционным припоем при температуре, обеспечивающей расплавление легкоплавкой матрицы, ее взаимодействие с тугоплавким наполнителем, образование тугоплавких структурных составляющих и затвердевание композиционного припоя.
2. Способ по п.1, отличающийся тем, что в качестве легкоплавкой матрицы используют порошки легкоплавких металлов с высокой температурой кипения, таких как Ag, Sn, Al, или порошки сплавов, содержащих эти металлы.
3. Способ по п.1, отличающийся тем, что в качестве тугоплавкого наполнителя используют порошки карбидообразующих тугоплавких металлов, их карбидов, а также кобальта, железа, меди, никеля.
4. Способ по п.1, отличающийся тем, что в качестве связующего вещества используют водный раствор поливинилового спирта, раствор каучука в бензине, органические связующие с аналогичными свойствами или их смеси с флюсующими добавками.
5. Способ по п.1, отличающийся тем, что содержание компонентов легкоплавкой матрицы и тугоплавкого наполнителя выбирают таким образом, чтобы при их взаимодействии образовывались структурные составляющие с температурой плавления выше температуры отжига.
6. Способ по п.1, отличающийся тем, что на подложку наносят композиционный припой, содержащий легкоплавкую матрицу, тугоплавкий наполнитель и связующее вещество при следующем содержании компонентов по массе:
легкоплавкая матрица - 10-55%,
тугоплавкий наполнитель - 24-80%,
связующее вещество - 8-40%.
7. Способ по п.1, отличающийся тем, что отжиг проводят в защитной атмосфере или в вакууме при температуре 700-1100°С с длительностью выдержки 0,25-3 ч.